Patent EP-4214047-A1 (EP)
Title: Manchon composite multicouche, en particulier pour réhabilitation de canalisation sans tranchée
Inventor: BOGUTA SZYMON
IPC: B32B5/26
Filed: 2021-07-12
Abstract: L'invention concerne un manchon composite multicouche, en particulier pour une réhabilitation d'une canalisation sans tranchée. Le manchon composite multicouche, en particulier pour la réhabilitation d'une canalisation sans tranchée, comprend une couche de film interne et en variante une couche de protection externe, des couches intermédiaires de fibres minérales, organiques, synthétiques, en variante des couches de fibres non-organiques, qui sont sous la forme de fibres directionnelles peignées, feutrées, matelassées, tissées, en variante des fibres en vrac appliquées de manière irrégulière sur des couches précédentes, cousues ensemble ou décalées avec leurs bords longitudinaux chevauchant des couches adjacentes et imprégnées de résines durcissables avec des initiateurs de polymérisation, dans lequel, en variante : en tant que couche de film interne, il comprend des films synthétiques élastiques ayant un degré élevé de transmittance de lumière : des films de PE, HDPE, MDPE, PA/PE, intégrés ou biodégradables; en tant que fibres minérales, il comprend des fibres de verre, de basalte, de métal; en tant que fibres organiques, il comprend des fibres végétales de lin, de chanvre, de sisal, de jute, de coton, de kénaf, d'abaca, de ramia, de bambou, de noix de coco, de  bagasse  de canne à sucre, de ricin, de soja, de fibres de ver à soie Attacus atlas ou au moins deux d'entre elles, soumises à un traitement chimique préparatoire et en variante à un traitement d'acétylation; en tant que fibres synthétiques, il comprend des fibres de polypropylène, de Kevlar, de polyester, d'aramide, de polyéthylène, de térylène, de viscose, de polyesteramide ou au moins deux d'entre elles; il comprend des polymères sensibles à une photo-initiation par rayonnement UV, il est caractérisé en ce qu'il comprend des fibres végétales décolorées (2) dans une quantité de 1 % à 80 % en poids d'une masse de stratifié, de préférence pré-renforcées par une couche de matière plastique synthétique et/ou des fibres végétales décolorées pré-renforcées (2) par des fibres minérales ou synthétiques parallèles (2a), il comprend des couches intermédiaires I ÷ 1V (3a, 3b, 3c, 3d) avec une structure de tissé, de mat, de tissu tressé, de non-tissé ou de feutre. Éventuellement, dans des couches intermédiaires I ÷ IV (3a, 3b, 3c, 3d), il comprend une quantité variable de 0 à 100 % en volume de fibres décolorées (2) par rapport à une quantité de fibres (2), de préférence des fibres de polyacrylonitrile, et de la façon que l'on préfère le plus un mélange de 10 à 90 % de fibres minérales. De préférence, dans des couches intermédiaires suivantes I ÷ IV (3a, 3b, 3c, 3d), il comprend un pourcentage de fibres décolorées (2) croissant d'une couche intermédiaire I (3a) ayant la plus petite circonférence à une couche intermédiaire ayant la plus grande circonférence, de la façon que l'on préfère le plus comprenant des fibres de basalte. De préférence, dans des couches intermédiaires adjacentes I ÷ IV (3a, 3b, 3c, 3d), il comprend une structure différente de fibres décolorées (2), de la façon que l'on préfère le plus en combinaison avec des fibres (2a). De préférence, il comprend des fibres décolorées (2) obtenues à partir d'un traitement chimique préparatoire de blanchiment de fibres connu. De préférence, il comprend, sur une surface de couche intermédiaire adjacente à la couche de film interne I (3a), une couche résistante à l'usure (10), de la façon que l'on préfère le plus en sable de quartz et/ou sous la forme de silice nano-granulaire.